СПОСОБ ПОЛУЧЕНИЯ ПРЯДИЛЬНОГО РАСТВОРА ДЛЯ СВЕРХВЫСОКОМОЛЕКУЛЯРНОГО ПОЛИЭТИЛЕНОВОГО ВОЛОКНА

1. Способ получения прядильного раствора для сверхвысокомолекулярного полиэтиленового волокна, отличающийся тем, что включает стадии:
смешивание раствора сверхвысокомолекулярного полиэтилена с набухшим раствором сверхвысокомолекулярного полиэтилена при массовом соотношении 0,42~2,85 для получения прядильного раствора, в котором содержание сверхвысокомолекулярного полиэтилена составляет 10%~15 мас.%, причем
содержание сверхвысокомолекулярного полиэтилена в набухшем растворе сверхвысокомолекулярного полиэтилена составляет 10~50 мас.%; и
массовое соотношение между сверхвысокомолекулярным полиэтиленом в набухшем растворе сверхвысокомолекулярного полиэтилена и сверхвысокомолекулярным полиэтиленом в растворе сверхвысокомолекулярного полиэтилена составляет 2,5~70.
2. Способ получения по п. 1, отличающийся тем, что массовое соотношение между раствором сверхвысокомолекулярного полиэтилена и набухшим раствором сверхвысокомолекулярного полиэтилена составляет 1,0~2,5.
3. Способ получения по п. 2, отличающийся тем, что содержание сверхвысокомолекулярного полиэтилена в набухшем растворе сверхвысокомолекулярного полиэтилена составляет 20~30 мас.%.
4. Способ получения по п. 3, отличающийся тем, что массовое соотношение между сверхвысокомолекулярным полиэтиленом в набухшем растворе сверхвысокомолекулярного полиэтилена и сверхвысокомолекулярным полиэтиленом в растворе сверхвысокомолекулярного полиэтилена составляет 10~30.
5. Способ получения по п. 4, отличающийся тем, что содержание сверхвысокомолекулярного полиэтилена в прядильном растворе для сверхвысокомолекулярного полиэтиленового волокна составляет 11%~14 мас.%.
6. Способ получения по п. 5, отличающийся тем, что содержание сверхвысокомолекулярного полиэтилена в прядильном растворе для сверхвысокомолекулярного полиэтиленового волокна составляет 12%~13 мас.%.
6
6
7. Способ получения по п. 1, отличающийся тем, что среднемассовая молекулярная масса сверхвысокомолекулярного полиэтилена в прядильном растворе для сверхвысокомолекулярного полиэтиленового волокна составляет 3∙10~5∙10.
8. Способ получения по п. 7, отличающийся тем, что растворителем в прядильном растворе для сверхвысокомолекулярного полиэтиленового волокна является смешанный растворитель, полученный в результате смешивания циклана и алкана с пропорцией 85~90:10~15, где циклан содержит 25~50 атомов углерода и алкан содержит 25~50 атомов углерода.
9. Способ получения по любому одному из пп. 1-8, отличающийся тем, что набухший раствор сверхвысокомолекулярного полиэтилена получают путем использования стадий:
добавления при перемешивании к первой порции растворителя порошкообразного сверхвысокомолекулярного полиэтилена;
добавления к первой порции растворителя второй порции растворителя и первого эмульгированного растворителя для получения первой смеси;
нагревания первой смеси до 90°С~130°C и выдерживания при данной температуре набухания для получения набухшего раствора сверхвысокомолекулярного полиэтилена;
первый эмульгированный растворитель получают из третьей порции растворителя, антиоксиданта и поверхностно-активного вещества в результате эмульгирования; причем
массовое соотношение первая порция растворителя:вторая порция растворителя:третья порция растворителя:антиоксидант:поверхностно-активное вещество составляет 45~55:45~55:1~20:0,5~5:0,05~0,1.
10. Способ получения по п. 9, отличающийся тем, что раствор сверхвысокомолекулярного полиэтилена получают путем использования стадий:
добавления при перемешивании к четвертой порции растворителя второго эмульгированного растворителя, третьего эмульгированного растворителя, четвертого эмульгированного растворителя и пятой порции растворителя для получения второй смеси и после этого нагревания при перемешивании второй смеси до температуры 100°С~190°C для получения раствора сверхвысокомолекулярного полиэтилена;
второй эмульгированный растворитель получают из шестой порции растворителя и сверхвысокомолекулярного полиэтилена с пропорцией 1~5:0,4~0,6 в результате эмульгирования;
четвертый эмульгированный растворитель получают из седьмой порции растворителя и антиоксиданта в результате эмульгирования; причем
массовое соотношение четвертая порция растворителя:пятая порция растворителя:шестая порция растворителя:седьмая порция растворителя составляет 67~75:15~25:2~10:2~4.